Brevet FR3049958A1 — publié le 20171013

PROCEDE DE RECUPERATION DES TERRES RARES A PARTIR D'UN MELANGE SOLIDE CONTENANT UN HALOPHOSPHATE ET UN COMPOSE D'UNE OU PLUSIEURS TERRES RARES La présente invention concerne un procédé de récupération des terres rares à partir d'un mélange solide contenant un halophosphate et un composé d'une ou plusieurs terres rares. Problème technique Le marché des lampes à économie d'énergie est aujourd'hui en pleine expansion. On sait que le domaine de l'éclairage est en effet un poste majeur dans la facture énergétique des pays industrialisés et que l'utilisation de ces lampes à la place de celles à incandescence permettra de réduire son importance. Les directives gouvernementales émises dans plusieurs pays ne vont qu'amplifier cette évolution vers les lampes à économie d'énergie. Le développement de ce type de lampes rend par ailleurs impératif la gestion de leur récupération et de leur recyclage, compte tenu non seulement de la présence de mercure, mais aussi des métaux entrant dans leur composition. Il y a donc un besoin important pour un procédé permettant de séparer les différents composants de ces poudres pour ensuite les valoriser séparément. Art antérieur Le brevet US 7,976,798 propose de recycler les terres rares par un procédé multiétapes qui comprend une étape de digestion basique et/ou acide en utilisant par exemple l'acide phosphorique ou l'acide sulfurique ou KOH ou NaOH à 150°C sous pression. La demande WO 2012101038 propose de récupérer les terres rares par un procédé qui comprend une étape de réaction solide/solide. Cette demande de brevet décrit 3049958 -2- l'utilisation d'un composé alcalin qui peut être un hydroxyde comme NaOH, un oxyde comme Na2O et plus particulièrement un carbonate comme Na2CO3. L'inconvénient de ces procédés est de l'ordre économique car cette calcination doit être 5 effectuée dans des conditions spécifiques de température et/ou de pression. L'objectif de la présente invention est de fournir un procédé permettant de remédier à cet inconvénient. 10 Brève description de l'invention Dans ce but le procédé de l'invention pour la récupération d'au moins une terre rare à partir d'un mélange solide contenant au moins un halophosphate et au moins un composé d'une ou plusieurs terres rares, se caractérise par les étapes suivantes : - (a) on met en contact le mélange solide avec un acide en milieu liquide ; 15 - (b) on met en contact une base et le mélange issu de l'étape (a) de manière à remonter le pH dudit mélange à une valeur d'au moins 1,5, ce par quoi on obtient une 1ètre phase solide (PS1) comprenant la terre rare au moins en partie sous forme phosphate et une 1ètre phase liquide (PL1) comprenant au moins un élément alcalino-terreux de l'halophosphate et on sépare PS1 et PL1 ; 20 - (c) on calcine le mélange formé à partir de PS1 et de bicarbonate de sodium ; - (d) on redisperse dans l'eau le produit calciné issu de l'étape précédente ; - (e) on sépare de la dispersion obtenue à l'issue de l'étape (d) une 2nde phase solide (PS2) comprenant la terre rare et une 2nde phase liquide (PL2) ; - (f) on redisperse PS2 dans un milieu liquide acide ; 25 - (g) on sépare de la dispersion obtenue à l'issue de l'étape (f) une 3ème phase solide (PS3) et une 3ème phase liquide (PL3) comprenant au moins un sel de terre rare. D'autres caractéristiques, détails et avantages de l'invention apparaîtront encore plus 30 complètement à la lecture de la description qui va suivre ainsi que des exemples concrets mais non limitatifs destinés à l'illustrer. 3049958 -3- Pour la présente description on entend par terre rare les éléments du groupe constitué par l'yttrium et les éléments de la classification périodique de numéro atomique compris inclusivement entre 57 et 71. 5 On précise aussi pour la suite de la description que, sauf indication contraire, dans toutes les gammes ou limites de valeurs qui sont données, les valeurs aux bornes sont incluses, les gammes ou limites de valeurs ainsi définies couvrant donc toute valeur au moins égale et supérieure à la borne inférieure et/ou au plus égale ou inférieure à la borne supérieure. 10 En outre, les calcinations pour une température et une durée données correspondent, sauf indication contraire, à des calcinations sous air à un palier de température sur la durée indiquée. 15 Description détaillée Le procédé de récupération de l'invention part d'un mélange sous forme solide qui contient notamment au moins un halophosphate et au moins un composé d'une ou plusieurs terres rares. 20 Le procédé de l'invention peut s'appliquer particulièrement bien à un mélange contenant notamment des luminophores et qui est issu d'un traitement de récupération ou de recyclage des lampes, comme par exemple des tubes fluorescents, des lampes linéaires, compactes, trichromatiques ou halogènes, traitement qui a permis au préalable de récupérer au moins en partie des matériaux comme le verre, le mercure ou 25 d'autres métaux. Ce mélange se présente généralement sous la forme d'une poudre issue du broyage des lampes. Le procédé de l'invention s'applique en particulier à un mélange de luminophores de type BAM ou CAT. 30 Le mélange solide peut se présenter sous forme d'une poudre tamisée sur un premier tamis à 200 pm et sur un deuxième tamis à 40 pm. 3049958 -4- Un premier type d'halophosphate qui peut être présent dans le mélange de départ est un luminophore utilisé dans les lampes pour sa couleur d'émission blanche. Il s'agit généralement d'un composé de type apatite, c'est à dire un composé qui est un 5 mélange d'un phosphate de calcium et d'un autre sel de cet élément et qui peut comprendre aussi des halogènes comme le fluor ou le chlore. On peut citer comme exemple l'hydroxyapatite Caio(PO4)6(OH)2, la chloroapatite Ca3(PO4)2CaC12, la fluoroapatite Ca5(PO4)3F. D'une manière connue, les composés de ce type peuvent comprendre en outre un autre élément alcalino-terreux comme le strontium en substitution partielle du calcium, des éléments dopants du type élément de transition comme l'antimoine ou le manganèse ou du type terre rare. A titre d'exemple on peut mentionner un composé représenté par la formule générale (Sr,Ca)io(PO4)6(CI,F)2 Sb3+,Mn2+. 15 Comme autre type d'halophosphate, on peut mentionner les produits de type phosphate comprenant un halogène, un élément alcalino-terreux et une terre rare comme l'europium par exemple. On peut citer comme exemple de composé de ce type celui de formule Sr5(PO4)3C1 :Eu2+. Ces halophosphates sont généralement utilisés pour leur couleur d'émission bleue. 20 Le mélange solide de départ comprend en outre au moins un composé d'une ou plusieurs terres rares. Ces composés peuvent être de nature diverse. Ils peuvent être choisis plus particulièrement parmi les phosphates, les aluminates d'alcalino-terreux, les borates, les vanadates et les oxydes de terres rares. 25 Pour les phosphates on peut citer plus particulièrement les phosphates de cérium ou de terbium ou encore d'une combinaison de ces deux terres rares. Ce peut être aussi des phosphates de lanthane en combinaison avec au moins une des deux terres rares précitées et ce peut être aussi tout particulièrement des phosphates de lanthane, de 30 cérium et de terbium. Ces phosphates sont généralement des orthophosphates qui peuvent être représentés par la formule générale LnPO4, Ln désignant au moins une 3049958 -5- terre rare comme le lanthane, le cérium et le terbium. Il s'agit là notamment des luminophores utilisés pour leur émission dans le vert. Pour les aluminates, il s'agit d'aluminates d'alcalino-terreux, l'alcalino-terreux pouvant 5 être plus particulièrement le magnésium, le baryum, le calcium ou le strontium, pris seul ou en combinaison. Il s'agit généralement des produits utilisés dans les lampes pour leur émission dans le bleu ou le vert. La terre rare, qui peut être présente comme élément de la matrice ou comme dopant, 10 peut être notamment le cérium, le terbium, l'europium, le néodyme et le dysprosium, ces éléments pouvant être pris seul ou en combinaison. Pour ces produits le baryum peut être partiellement substitué par au moins un élément choisi parmi le strontium, le calcium ou les terres rares autres que l'europium. De même, 15 le magnésium peut être partiellement substitué par au moins un élément choisi parmi le zinc ou le manganèse ou le cobalt. Enfin, l'aluminium peut aussi être partiellement substitué par au moins un élément choisi parmi le gallium, le scandium, le bore, le germanium ou le silicium. zo A titre d'exemple, on peut mentionner des aluminates de formules suivantes : BaMgAl10017: Eu2+ ou (Ce,Tb)MgAlii 019. Les borates de terres rares peuvent être des orthoborates de formule LnBO3, Ln représentant au moins une terre rare ou encore des oxyborates de terre rare de formule 25 Ln3BO6. On sait que dans ces borates la terre rare peut être présente comme élément de la matrice du borate, dans ce cas la terre rare peut être notamment le lanthane, le lutécium, l'yttrium et le gadolinium ou une combinaison d'au moins deux de ces terres rares mais aussi comme élément dopant. Dans ce dernier cas, la terre rare peut être plus particulièrement l'europium, le samarium, le thulium et l'ytterbium, ces éléments 30 pouvant être pris seuls ou en combinaison. La terre rare dopante peut aussi être présente en combinaison avec un deuxième dopant comme le bismuth, le plomb, 3049958 -6- l'antimoine, le chrome et le fer. Comme exemple de borate, on peut donner un produit de formule : (Gd,Mg)B5010:Ce3+,Tb3+. Les terres rares peuvent être aussi présentes sous forme de vanadates, dopés avec 5 une terre rare comme l'europium. On peut citer ainsi les composés YVO4:Eu ou Y(P,V)04: Eu. Enfin, le composé de terre rare du mélange de départ peut être un oxyde de terre rare de formule générale Ln203. On peut citer plus particulièrement l'oxyde d'yttrium (Y203) 10 ou de gadolinium (Gd203) ou encore l'oxyde mixte d'yttrium et de gadolinium ((Y,Gd)203). Ces oxydes d'yttrium et/ou de gadolinium sont généralement dopés à l'europium et ils peuvent contenir éventuellement d'autres éléments supplémentaires choisis parmi les terres rares autres que l'europium, le gadolinium et l'yttrium. On peut citer notamment le terbium, le samarium ou le lanthane. De tels oxydes sont 15 généralement utilisés dans les lampes pour leurs émissions rouges. Le mélange solide de départ peut en outre contenir des composés de type alumine A1203, silice SiO2, phosphates de calcium et d'autres résidus provenant du traitement des lampes tels que des métaux comme le mercure ou des plastiques ou encore des 20 débris de verre. Les proportions respectives d'halophosphate et de composés de terres rares peuvent varier dans une large gamme en fonction notamment du type de lampe dont est issu le mélange à traiter. Le procédé de l'invention peut s'appliquer tout particulièrement aux 25 mélanges qui présentent une teneur d'au plus environ 80% en masse d'halophosphate, cette valeur n'étant pas critique et étant donnée uniquement à titre d'exemple. Les différentes étapes du procédé de l'invention vont maintenant être décrites plus précisément. 30 3049958 -7- Etape (a) La 1ere étape du procédé de l'invention est une attaque acide du mélange solide qui vient d'être décrit. On met en contact le mélange solide avec un acide en milieu liquide. Ainsi, on peut former une suspension dans l'eau du mélange solide et on met en contact 5 la suspension ainsi formée avec un acide. On peut procéder dans un réacteur agité et introduire dans le réacteur une solution d'acide. L'acide est, selon une variante préférentielle, un acide fort. Selon une autre variante encore plus préférentielle on utilise un acide fort autre que l'acide sulfurique, par 10 exemple l'acide nitrique ou l'acide chlorhydrique. L'attaque acide se fait de préférence à chaud, par exemple à une température comprise entre 30°C et 90°C plus particulièrement entre 40°C et 80°C. 15 Généralement l'attaque est conduite jusqu'à l'obtention d'un pH dans le milieu réactionnel qui est inférieur ou égal à 1. Une fois le pH atteint après addition de la quantité nécessaire d'acide, il peut être avantageux d'effectuer un traitement thermique du mélange en maintenant celui-ci 20 pendant un certain temps, éventuellement sous agitation, dans les mêmes conditions de pH et de température que celles existant à l'issue de l'attaque. La durée du maintien peut varier entre 30 min et 5 h. Etape (b) 25 La 2nde étape du procédé consiste à mettre en présence une base et le mélange obtenu à l'issu de l'étape (a), généralement en ajoutant la base à ce mélange. On peut éventuellement laisser le mélange à la même température que celle à laquelle il se trouvait avant l'introduction de la base. 30 On utilise de préférence une base de type hydroxyde alcalin comme la soude. La mise en contact avec la base ou l'addition de celle-ci se fait de façon à ce que le pH du 3049958 -8- mélange réactionnel soit remonté à une valeur de pH d'au moins 1,5 et de préférence d'au plus 2,5. Après la mise en contact avec la base, telle que décrite précédemment, et de 5 préférence après refroidissement du mélange, on sépare les phases par toute opération convenable de séparation solide/liquide comme par exemple la filtration, la centrifugation ou la décantation. A l'issue de cette séparation, on recueille une 1 è" phase solide (PS1) et une 1ètre phase Io liquide (PL1). On peut effectuer un lavage à l'eau de PS1. PS1 comprend la ou les terres rares du mélange solide de départ. Cette terre rare ou ces terres rares sont au moins en partie sous forme phosphate, notamment orthophosphate. PS1 peut en effet contenir une ou des terres rares sous une autre 15 forme par exemple sous forme d'aluminates et, éventuellement et en quantités résiduelles, de borates ou d'oxydes, en fonction notamment de la composition du mélange solide de départ, ces formes correspondant à des composés de terre rare qui n'ont pas été attaqués lors de l'attaque acide de la première étape. Enfin, PS1 peut contenir en outre d'autres composés comme de l'alumine ou de la silice. 20 PL1 peut comprendre au moins un élément alcalino-terreux qui est l'alcalino-terreux de l'halophosphate de départ, notamment le calcium ou le strontium, sous forme d'une solution, généralement aqueuse, du sel de l'acide utilisé lors de l'attaque acide. 25 Etape (c) L'étape suivante du procédé est une étape de réaction solide/solide (fusion alcaline) dans laquelle on mélange PS1 avec du bicarbonate de sodium. Le mélange peut, avant la calcination, être intimement broyé, par exemple dans un mortier. Le mélange est réalisé avec une proportion massique de bicarbonate de sodium généralement en excès 30 par rapport à PS1 pour avoir une réaction optimale. Le rapport massique NaHCO3/PS1 peut être supérieur à 2,0. Ce rapport peut monter jusqu'à 5,0. 3049958 -9- La calcination est conduite à une température suffisante pour obtenir une fusion du mélange. La température à laquelle est porté le mélange peut être d'au moins 700°C, de préférence d'au moins 800°C et encore plus particulièrement d'au moins 900°C. La calcination peut être conduite par exemple dans un four. 5 La demanderesse a constaté que le bicarbonate de sodium constitue une base permettant de réduire la température de calcination dans le four (voir exemple 3). Un autre intérêt de cette base est qu'il s'agit d'une base faible présentant moins de danger que la soude pour la fusion alcaline. Lors de la calcination, le bicarbonate de sodium est 10 susceptible de se décomposer en carbonate de sodium sous une forme améliorant la décomposition de PS1. La durée de cette calcination peut être comprise, à titre d'exemple uniquement, entre 1 et 4 h. Etape (d) 15 A l'issue de la calcination, le solide obtenu est refroidi et, dans une étape suivante du procédé on le disperse dans l'eau, sous agitation de préférence, de façon à obtenir une suspension. Il est possible ici aussi de faire subir à la dispersion obtenue un traitement thermique en 20 maintenant celle-ci, de préférence sous agitation, à une température qui peut être par exemple d'au moins 60°C. La température de ce traitement thermique est d'au plus 100°C. L'utilisation de NaHCO3 permet d'améliorer l'efficacité de ce lavage par une meilleure dispersion des espèces solubles (voir exemple 2). 25 Etape (e) Les phases solide et liquide de la suspension sont ensuite séparées, par tout moyen connu, notamment par filtration, ce par quoi on obtient une 2nde phase solide (PS2) et une 2nde phase liquide (PL2). PS2, qui peut être lavée à l'eau, contient une ou des terres rares qui sont généralement présente sous forme d'hydroxydes ainsi que des résidus du 30 type alumine ou silice. 3049958 -10- PL2 comprend un élément alcalin qui est celui du composé solide utilisé à l'étape (c), cet élément alcalin se trouvant généralement sous la forme d'un hydroxyde par exemple NaOH, d'un aluminate par exemple NaAIO2 ou encore d'un silicate comme Na2SiO3. 5 Etape (f) Afin de récupérer la ou les terres rares contenues dans PS2, on redisperse PS2 dans un milieu liquide acide. On peut disperser dans l'eau PS2 et on acidifie la dispersion ainsi obtenue. 10 Cette acidification est faite de préférence avec un acide fort par exemple avec de l'acide nitrique ou chlorhydrique. L'acidification est conduite par addition de l'acide jusqu'à l'obtention d'une valeur de pH inférieure à 7, de préférence d'au plus 3, par exemple égale à 0. 15 Dans le cas de l'utilisation de l'acide nitrique, il est possible, en vue d'améliorer le rendement de récupération des terres rares, d'ajouter aussi au mélange de l'eau oxygénée, notamment en même temps que l'acide. Le rapport molaire H202 / HNO3 est généralement d'au moins 0,5 par exemple, un rapport plus faible pouvant affecter l'efficacité de l'eau oxygénée et la valeur haute n'étant limitée que par l'économie du 20 procédé. Il est possible ici encore de faire subir à la dispersion obtenue à l'issue de l'acidification un traitement thermique en maintenant cette suspension à une température qui peut être par exemple d'au moins 60°C et d'au plus 150°C, de préférence sous agitation. Etape (g) Les phases solide et liquide du mélange obtenu à l'étape (f) sont ensuite séparées, par tout moyen connu, notamment par filtration, ce par quoi on obtient une 3ème phase solide (PS3) et une 3ème phase liquide (PL3). 25 30 PS3 contient des espèces qui n'ont pas été attaquées par exemple de l'alumine ou de la silice. PL3 constitue quant à elle la production du procédé de récupération de l'invention 3049958 puisqu'elle se présente comme une solution aqueuse acide contenant la ou les terres rares présente(s) dans le mélange solide de départ. Dans le cas où l'étape (f) est conduite en présence d'acide nitrique ou chlorhydrique, on récupère donc une solution comprenant respectivement les nitrates ou les chlorures de la ou des terres rares 5 présente(s) dans le mélange solide de départ. A partir de cette solution, une extraction liquide/liquide peut ensuite permettre de séparer les terres rares. 10 Exemples Des exemples non limitatifs vont maintenant être donnés. Ils sont illustrés par les figures suivantes : Fig. 1/4. évolution dans le temps (en minutes) de la quantité d'aluminium dissout par rapport à la quantité de solide engagé (en mg(AI)/g(solide engagé)) à l'étape (c) lorsque 15 Na2CO3 est utilisé à l'étape (c) dans l'exemple comparatif 1. Fig. 2/4. évolution dans le temps (en minutes) de la quantité d'aluminium dissout par rapport à la quantité de solide engagé (en mg(AI)/g(solide engagé)) à l'étape (c) lorsque NaHCO3 est utilisé pendant l'étape (c) dans l'exemple 2 selon l'invention. Fig. 3/4. spectres de diffraction des rayons X après calcination du solide engagé à 20 l'étape (c) en présence de NaHCO3 à différentes températures (étape (c)). Fig. 4/4. courbes de photoluminescence après calcination du solide engagé à l'étape (c) en présence de NaHCO3 à différentes températures (étape (c)). Pour ces exemples, les réactifs suivants ont été utilisés : - acide chlorhydrique 37%, densité 1,18 ; 25 - soude pastille Normapur ; - carbonate de sodium Na2CO3.10H20 Normapur ; - bicarbonate de sodium NaHCO3, grade 0/10, granulométrie inférieure à 160 pm ; - acide nitrique 69% densité 1,41 ; - eau oxygénée 70% (300v). 3049958 -12- Le matériel suivant est utilisé : - four de calcination de type Carbolite CWF 13/23 ; - dosage par spectrométrie par torche à plasma sur Horiba Jobin Yvon Ultima ; - diffraction des rayons X sur X'Pert PRO MPD Panalytical incluant un goniomètre 5 0-0 contrôlé par le logiciel X'Pert DataCollector. Préparation du mélange de départ On prépare tout d'abord un mélange à partir d'une poudre de départ issue du broyage des lampes. Cette poudre est hétérogène et grossière, elle contient des débris de verre pouvant atteindre des tailles de plusieurs millimètres. Cette poudre est tamisée une 10 première fois sur un tamis à 200 pm ce qui permet d'éliminer les débris de verre. Un second tamisage, sur tamis de 40 pm, en milieu humide, est effectué et conduit à un passant ou mélange de luminophores adapté pour le procédé selon l'invention. Procédé 15 On procède ensuite selon le mode opératoire suivant : Etape (a) : dans un bécher en verre muni d'un système d'agitation, on verse 1100 mL d'eau distillée. On ajoute sous agitation 200 g du mélange préparé plus haut sous forme de poudre sèche. Le mélange est ensuite porté à 40°C, toujours sous agitation. On 20 ajoute ensuite l'acide chlorhydrique, jusqu'à pH 0. On laisse ensuite mûrir le mélange pendant 15 min en maintenant à 40°C sous agitation. Etape (b) : toujours sous agitation et température constante, on rajoute une solution de soude NaOH 4N jusqu'à ce que le pH soit égal à 2. On laisse le mélange mûrir pendant 25 20 min à 40°C et sous agitation. On filtre à chaud sur Büchner. Le gâteau obtenu est ensuite lavé sur Büchner et enfin séché à 40°C dans une étuve ventilée. A l'issue de l'étape (b), un dosage analytique des éléments principaux contenus dans le gâteau obtenu est effectué, les résultats sont regroupés dans le 30 Tableau 1. On notera ici que dans le Tableau 1, les quantités des éléments sont indiquées en équivalent oxyde ce qui n'implique pas que les éléments concernés soient 3049958 -13- obligatoirement sous forme d'oxyde dans le mélange. Les pourcentages indiqués dans les tableaux s'entendent en masse d'équivalent oxyde par rapport au poids total de solide. Élément % poids (en équivalent oxydes) Fe 1,0 Mg 0,9 Sb 0,6 P 9,3 Si 11,6 Al 19,8 Ba 2,4 Ca 1,1 La 4,6 Ce 4,6 Eu 2,2 Gd 1,7 Tb 2,0 Y 37,7 Tableau 1 5 Etape (c): le gâteau séché, issu de l'étape (b), est préalablement broyé au mortier, puis mélangé avec la base dans un rapport massique base / poudre = 3,0. Le poids total du mélange est de 20 g. 10 g de ce mélange sont ensuite intimement broyés et placés dans des creusets en alumine. Ces creusets, sont introduits dans un four pour être calcinés pendant 4 heures à la température choisie. 10 Etape (d) : le solide obtenu après refroidissement est broyé, puis mis en suspension dans 200 mL d'eau. Cette dispersion est alors portée à 70°C pendant 60 min. Des prélèvements de 3 mL de solution sont effectués à 15 min, 30 min et 60 min afin de doser les éléments par spectrométrie par torche à plasma. 15 3049958 -14- Etape (e) : le gâteau solide filtré est lavé avec de l'eau distillé puis passé à l'étuve à 80°C jusqu'à séchage complet. Le solide est analysé par cristallographie aux rayons X. Etape (f) : on ajoute de l'acide nitrique HNO3 jusqu'à ce que le pH soit inférieur à 0 et 5 dans le même temps de l'eau oxygénée H202, dans un rapport molaire tel que : H202 / HNO3 = 1,0. Le mélange est laissé mûrir 2 h à 75°C, toujours sous agitation. Etape (g) : Enfin on procède à une filtration de la suspension chaude sur Büchner. 10 Pour 10 g de mélange calciné, la proportion maximale en ions aluminium qui peut être obtenue à l'issue de l'étape (d) est de 101 mg par g de solide engagé. Les exemples 1 et 2 montrent l'avantage observé à l'étape (d) à utiliser le bicarbonate par rapport au carbonate de sodium à l'étape de calcination (c). 15 Exemple 1 (comparatif): utilisation de Na2CO3 à l'étape de calcination (c) rapport massique Na2CO3 / PS1 = 3,0 température de calcination : 950°C pendant 4h zo Après 15 min d'agitation, la quantité d'ions aluminium solubilisés après la redispersion de l'étape (d) est de 18 mg/g de solide engagé (Fig. 1/4). Exemple 2 (invention) : utilisation de NaHCO3 à l'étape calcination (c) rapport massique NaHCO3 / PS1 = 3,0 25 température de calcination : 950°C pendant 4h Après 15 min d'agitation, la quantité d'ions aluminium solubilisés est de 38 mg/g de solide engagé (Fig. 2/4). La dissolution est plus facile qu'à l'exemple 1 lorsque Na2CO3 est utilisé dans l'étape de calcination. Celle-ci est beaucoup plus rapide, la 30 concentration est en effet deux fois plus grande que dans l'exemple 1 après 15 min (comparer Fig. 1/4 et Fig. 2/4). 3049958 -15- Exemple 3 : effet de NaHCO3 sur la température de calcination (étape (c)) rapport massique NaHCO3 / PS1 = 3,0 températures de calcination : 850°C, 900°C, 950°C pendant 4h 5 Le pic à 7,8° est la trace du CAT sur le diagramme de diffraction des rayons X. Ce pic est présent à 850°C mais disparait à 900°C démontrant que la calcination peut être effectuée à 900°C. L'utilisation de NaHCO3 permet de diminuer la température de calcination du solide obtenu à l'étape (b) comme le montre la Fig. 3/4. 10 Les expériences de photoluminescence (Fig. 4/4) viennent confirmer ce résultat avec la diminution du pic caractéristique du CAT à 620 nm des températures supérieures à 900°C. 16 REVENDICATIONS1. Procédé de récupération d'au moins une terre rare à partir d'un mélange solide contenant au moins un halophosphate et au moins un composé d'au moins une terre rare comprenant les étapes suivantes : - (a) on met en contact le mélange solide avec un acide en milieu liquide ; - (b) on met en contact une base et le mélange issu de l'étape (a) de manière à remonter le pH dudit mélange à une valeur d'au moins 1,5, ce par quoi on obtient une lère phase solide (PS1) comprenant la terre rare au moins en partie sous forme phosphate et une lère phase liquide (PLI) comprenant au moins un élément alcalino-terreux de l'halophosphate et on sépare PS1 et PL1 ; - (c) on calcine le mélange formé à partir de PS1 et de bicarbonate de sodium ; - (d) on redisperse dans l'eau le produit calciné issu de l'étape précédente ; - (e) on sépare de la dispersion obtenue à l'issue de l'étape (d), une 2nde phase solide (PS2) comprenant la terre rare et une 2nde phase liquide (PL2) ; - (f) on redisperse PS2 dans un milieu liquide acide ; - (g) on sépare de la dispersion obtenue à l'issue de l'étape (f) une 3èrne phase solide (PS3) et une 3eme phase liquide (PL3) comprenant au moins un sel de terre rare. 2. Procédé selon la revendication 1, dans lequel la dispersion de l'étape (d) est portée à une température d'au moins 60°C. 3. Procédé selon l'une quelconque des revendications 1 ou 2, dans lequel la dispersion de l'étape (f) est portée à une température d'au moins 60°C. 4. Procédé selon l'une quelconque des revendications 1 à 3, caractérisé en ce que l'étape de calcination de l'étape (c) est effectuée à une température d'au moins 700°C, de préférence d'au moins 800°C et encore plus particulièrement d'au moins 900°C. 5. Procédé selon l'une quelconque des revendications 1 à 4, caractérisé en ce qu'on effectue l'attaque acide à l'étape (a) ou l'acidification à l'étape (f) avec de l'acide nitrique ou chlorhydrique. 6. Procédé selon l'une quelconque des revendications 1 à 5, caractérisé en ce qu'on effectue l'étape (a) sur un mélange solide sous forme d'une poudre tamisée sur un premier tamis à 200 gm et sur un deuxième tamis à 40 1.1m. 7. Procédé selon l'une quelconque des revendications 1 à 6 caractérisé en ce qu'on utilise un mélange de luminophore de type BAM ou CAT.